(57)【特許請求の範囲】
【請求項１】
結晶性ポリアミド樹脂（Ａ）、前記ポリアミド樹脂（Ａ）の末端基および／または主鎖アミド基と反応しうる反応性官能基を有する変性ポリオレフィン樹脂（Ｂ）、前記ポリアミド樹脂（Ａ）の末端基および／または主鎖アミド基と反応しうる反応性官能基を有する熱可塑性エラストマー（Ｃ）、酸化防止剤（Ｄ）、及び離型剤（Ｅ）を含有し、
前記変性ポリオレフィン樹脂（Ｂ）と前記熱可塑性エラストマー（Ｃ）は、前記ポリアミド樹脂（Ａ）のマトリックス中に粒径５μｍ以下のドメインで分散している摺動部品用ポリアミド樹脂組成物。
【請求項２】
前記酸化防止剤（Ｄ）と前記離型剤（Ｅ）は、前記変性ポリオレフィン樹脂（Ｂ）と前記熱可塑性エラストマー（Ｃ）とが有する前記反応性官能基の失活を抑制する化合物である請求項１に記載の摺動部品用ポリアミド樹脂組成物。
【請求項３】
前記反応性官能基は、酸無水物基である請求項１又は２に記載の摺動部品用ポリアミド樹脂組成物。
【請求項４】
前記酸化防止剤（Ｄ）は、ヒンダードフェノール系酸化防止剤である請求項１〜３のいずれかに記載の摺動部品用ポリアミド樹脂組成物。
【請求項５】
前記離型剤（Ｅ）は、高級脂肪酸エステル系化合物である請求項１〜４のいずれかに記載の摺動部品用ポリアミド樹脂組成物。
【請求項６】
前記熱可塑性エラストマー（Ｃ）は、スチレン系及び／又はオレフィン系熱可塑性エラストマーである請求項１〜５のいずれかに記載の摺動部品用ポリアミド樹脂組成物。
【請求項７】
請求項１〜６のいずれかに記載の摺動部品用ポリアミド樹脂組成物から得られる摺動部品。
【発明の詳細な説明】
【技術分野】
【０００１】
本発明は、ポリアミド樹脂組成物に関し、詳しくは、摺動部品の成形に好適に用いられるポリアミド樹脂組成物に関する。
【背景技術】
【０００２】
ポリアミド樹脂は結晶性のため摺動性に優れる成形材料であるが、より優れた摺動特性を得るために、二硫化モリブデン、グラファイトおよびフッ素樹脂等の固形潤滑剤、各種の潤滑オイル、あるいはシリコーンオイル等の液体潤滑剤等を配合することが知られている。【０００３】
これらの摺動改良剤のうち、固体潤滑剤は大量に配合する必要があり、ベースとなるポリアミド樹脂の靭性を著しく低下させる欠点がある。液体潤滑剤は比較的少量で、効果の高い摺動性を付与できるが、多くの場合、ベースとなるポリアミド樹脂との相容性が悪く、成形品の表面が液体潤滑剤で汚染されやすく、用途が制限される欠点がある。【０００４】
このような各種潤滑剤の配合による欠点を改善する方法として、変性スチレン系重合体と特定範囲の分子量の変性高密度ポリエチレンを配合する方法（特許文献１）、高粘度の結晶性ポリアミド樹脂を使用すると共に、変性ポリオレフィン樹脂を配合する方法などが提案されている（特許文献２）。【０００５】
かかるポリアミド樹脂組成物によって、上述のような欠点がなく、摺動特性に優れた成形品の提供が可能になったが、近年、成形品の軽量化、成形品形状の複雑化などの動向のため、成形性の向上、耐熱安定性の向上、及び摺動特性の向上など、より高いレベルの特性が求められている。
【先行技術文献】
【特許文献】
【０００６】
【特許文献１】特開平８−１５７７１４号公報
【特許文献２】ＷＯ２００８／０７５６９９号公報
【発明の概要】
【発明が解決しようとする課題】
【０００７】
本発明は、成形性及び耐熱安定性に優れるとともに、摺動特性、特に高い硬度を有する粒子（以下、ダストともいう）を介する耐摩耗性、及び摺動安定性に優れることが要求される摺動部品の成形に好適に用いられるポリアミド樹脂組成物を提供することを目的とする。
【課題を解決するための手段】
【０００８】
本発明者らは、上記課題を達成するために鋭意検討した結果、成形性や耐熱性の向上のために添加する酸化防止剤及び離型剤が、摺動特性を向上させることを見出し、本発明に到達した。【０００９】
すなわち、本発明は、以下の構成からなる。
[１]
結晶性ポリアミド樹脂（Ａ）、前記ポリアミド樹脂（Ａ）の末端基および／または主鎖アミド基と反応しうる反応性官能基を有する変性ポリオレフィン樹脂（Ｂ）、前記ポリアミド樹脂（Ａ）の末端基および／または主鎖アミド基と反応しうる反応性官能基を有する熱可塑性エラストマー（Ｃ）、酸化防止剤（Ｄ）、及び離型剤（Ｅ）を含有し、
前記変性ポリオレフィン樹脂（Ｂ）と前記熱可塑性エラストマー（Ｃ）は、前記ポリアミド樹脂（Ａ）のマトリックス中に粒径５μｍ以下のドメインで分散している摺動部品用ポリアミド樹脂組成物。
[２]
前記酸化防止剤（Ｄ）と前記離型剤（Ｅ）は、前記変性ポリオレフィン樹脂（Ｂ）と前記熱可塑性エラストマー（Ｃ）とが有する前記反応性官能基の失活を抑制する化合物である、[１]に記載の摺動部品用ポリアミド樹脂組成物。
[３]
前記反応性官能基は、酸無水物基である、[１]又は[２]に記載のポリアミド樹脂組成物。
[４]
前記酸化防止剤（Ｄ）は、ヒンダードフェノール系酸化防止剤である、[１]〜[３]のいずれかに記載の摺動部品用ポリアミド樹脂組成物。
[５]
前記離型剤（Ｅ）は、高級脂肪酸エステル系化合物である、[１]〜[４]のいずれかに記載の摺動部品用ポリアミド樹脂組成物。
[６]
前記熱可塑性エラストマー（Ｃ）は、スチレン系及び／又はオレフィン系熱可塑性エラストマーである、[１]〜[５]のいずれかに記載の摺動部品用ポリアミド樹脂組成物。
[７]
[１]〜[６]のいずれかに記載の摺動部品用ポリアミド樹脂組成物から得られる摺動部品。
【発明の効果】
【００１０】
本発明のポリアミド樹脂組成物は、成形性及び耐熱安定性に優れるのみならず、耐摩耗性の向上、及び摩擦係数の変化が少ないなどの摺動特性の更なる向上が認められる。
【図面の簡単な説明】
【００１１】
【図１】実施例１で作製した評価サンプルの断面を微分干渉顕微鏡で観察した画像である。
【図２】比較例６で作製した評価サンプルの断面を微分干渉顕微鏡で観察した画像である。
【発明を実施するための形態】
【００１２】
以下、本発明を具体的に説明する。本発明の摺動部品用ポリアミド樹脂組成物は、結晶性ポリアミド樹脂（Ａ）、前記ポリアミド樹脂（Ａ）の末端基および／または主鎖アミド基と反応しうる反応性官能基を有する変性ポリオレフィン樹脂（Ｂ）（以下、変性ポリオレフィン樹脂（Ｂ）ともいう。）、前記ポリアミド樹脂（Ａ）の末端基および／または主鎖アミド基と反応しうる反応性官能基を有する熱可塑性エラストマー（Ｃ）（以下、熱可塑性エラストマー（Ｃ）ともいう。）、酸化防止剤（Ｄ）、及び離型剤（Ｅ）を含有する。
【００１３】
各成分の配合量は、結晶性ポリアミド樹脂（Ａ）、変性ポリオレフィン樹脂（Ｂ）、及び熱可塑性エラストマー（Ｃ）の全樹脂成分の合計を１００質量部とした時の質量部で表す。本発明のポリアミド樹脂組成物においては、配合量がそのままポリアミド樹脂組成物中の含有量となる。
【００１４】
結晶性ポリアミド樹脂（Ａ）は、主鎖中にアミド結合（−ＮＨＣＯ−）を有する結晶性の重合体であれば特に限定されず、例えば、ポリアミド６（ＮＹ６）、ポリアミド６６（ＮＹ６６）、ポリアミド４６（ＮＹ４６）、ポリアミド１１（ＮＹ１１）、ポリアミド１２（ＮＹ１２）、ポリアミド６１０（ＮＹ６１０）、ポリアミド６１２（ＮＹ６１２）、ポリメタキシリレンアジパミド（ＭＸＤ６）、ヘキサメチレンジアミン−テレフタル酸重合体（６Ｔ）、ヘキサメチレンジアミン−テレフタル酸およびアジピン酸重合体（６６Ｔ）、ヘキサメチレンジアミン−テレフタル酸およびε−カプロラクタム共重合体（６Ｔ／６）、トリメチルヘキサメチレンジアミン−テレフタル酸重合体（ＴＭＤ−Ｔ）、メタキシリレンジアミンとアジピン酸およびイソフタル酸共重合体（ＭＸＤ−６／Ｉ）、トリヘキサメチレンジアミンとテレフタル酸およびε−カプロラクタム共重合体（ＴＭＤ−Ｔ／６）、ジアミノジシクロヘキシレンメタン（ＣＡ）とイソフタル酸およびラウリルラクタム共重合体等が挙げられる。これらは１種用いてもよく、２種以上をブレンドして用いてもよい。これらのうち、ポリアミド６（ＮＹ６）、及びポリアミド６６（ＮＹ６６）を用いることが好ましい。
【００１５】
結晶性ポリアミド樹脂（Ａ）の相対粘度は特に限定されないが、９６％硫酸溶液（ポリアミド樹脂濃度１ｇ／ｄｌ、温度２５℃）で測定されたもので、好ましくは２．０〜５．０であり、より好ましくは２．０〜３．５である。
【００１６】
変性ポリオレフィン樹脂（Ｂ）は、ポリオレフィン樹脂を変性したものである。ポリオレフィン樹脂としては、例えば、高密度ポリエチレン、低密度ポリエチレン、超高分子量ポリエチレン、直鎖状低密度ポリエチレン、ポリプロピレン、ポリ（１−ブテン）、ポリ（４−メチルペンテン）等が挙げられる。これらは１種用いてもよく、２種以上をブレンドして用いてもよい。これらのうち、高密度ポリエチレンを用いることが好ましい。
【００１７】
変性ポリオレフィン樹脂（Ｂ）は、結晶性ポリアミド樹脂（Ａ）との相容性を向上させるために、前記ポリアミド樹脂（Ａ）の末端基（アミノ基又はカルボキシ基）および／または主鎖アミド基と反応しうる反応性官能基を有する。前記反応性官能基としては、例えば、カルボキシ基、酸無水物基、エポキシ基、オキサゾリン基、アミノ基、イソシアネート基等が挙げられる。これらのうち、前記ポリアミド樹脂（Ａ）との反応性が高いという観点から、酸無水物基が好ましい。
【００１８】
前記反応性官能基の含有量は、変性ポリオレフィン樹脂（Ｂ）中に０．０５〜８質量％であることが好ましく、より好ましくは０．１〜５質量％である。前記反応性官能基を有する変性ポリオレフィン樹脂（Ｂ）の製造方法は特に限定されないが、ポリオレフィン樹脂を製造する工程で前記反応性官能基を持つ化合物を反応させる方法、ポリオレフィン樹脂のペレットと前記反応性官能基を持つ化合物等を混合し、押出機等で混錬して反応させる方法等が挙げられる。
【００１９】
変性ポリオレフィン樹脂（Ｂ）の配合量は、変性ポリオレフィン樹脂（Ｂ）が前記ポリアミド樹脂（Ａ）のマトリックス中に粒径５μｍ以下のドメインで分散できる量であれば特に限定されないが、通常は、全樹脂成分１００質量％に対して、０．５〜１０質量％であり、好ましくは１〜８質量％、より好ましくは２〜６質量％である。
【００２０】
熱可塑性エラストマー（Ｃ）は特に限定されず、例えば、スチレン系熱可塑性エラストマー、オレフィン系熱可塑性エラストマー、ポリアミド系熱可塑性エラストマー、ポリエステル系熱可塑性エラストマー、ポリウレタン系熱可塑性エラストマーなどが挙げられる。これらは１種用いてもよく、２種以上をブレンドして用いてもよい。
【００２１】
スチレン系熱可塑性エラストマーは特に限定されず、例えば、スチレン／ブタジエン／スチレンブロック共重合体（ＳＢＳ）、その水素添加物であるスチレン／エチレン・ブチレン／スチレンブロック共重合体（ＳＥＢＳ）、スチレン／ブタジエン共重合体（ＳＢＲ）、その水素添加物であるスチレン／エチレン／ブチレン共重合体（ＨＳＢＲ）、スチレン／イソプレン／スチレンブロック共重合体（ＳＩＳ）、その水素添加物であるスチレン／エチレン・プロピレン／スチレンブロック共重合体（ＳＥＰＳ）等が挙げられる。
【００２２】
オレフィン系熱可塑性エラストマーは特に限定されず、例えば、エチレン／プロピレン／ジエンゴム（ＥＰＤＭ）、エチレン／プロピレンゴム（ＥＰＲ）、ブチルゴム（ＩＩＲ）等のゴム、動的架橋したオレフィン系熱可塑性エラストマー、柔軟性のあるエチレン系共重合体等が挙げられる。
【００２３】
ポリアミド系熱可塑性エラストマーは特に限定されず、例えば、結晶性で溶融温度の高いポリアミドをハードセグメントとし、ガラス転移温度の低いポリエーテル又はポリエステルをソフトセグメントとするポリエーテルエステルアミド及びポリエステルアミド等が挙げられる。
【００２４】
ポリエステル系熱可塑性エラストマーは特に限定されず、例えば、結晶性で溶融温度の高いポリエステルをハードセグメントとし、ガラス転移温度の低いポリエーテル又はポリエステルをソフトセグメントとするポリエーテルポリエステル及びポリエステルポリエステルのブロック共重合体等が挙げられる。
【００２５】
ポリウレタン系熱可塑性エラストマーは特に限定されず、例えば、結晶性で溶融温度の高いポリエステルをハードセグメントとし、ガラス転移温度の低いポリエーテル又はポリエステルをソフトセグメントとするポリエーテルポリウレタン及びポリエステルポリウレタン等が挙げられる。
【００２６】
これらの熱可塑性エラストマーの中で、靱性改良効果と弾性率のバランスの観点から、スチレン系及び／又はオレフィン系熱可塑性エラストマーが好ましく、より好ましくはスチレン系熱可塑性エラストマーであり、更に好ましくはＳＥＢＳである。
【００２７】
熱可塑性エラストマー（Ｃ）は、結晶性ポリアミド樹脂（Ａ）との相容性を向上させるために、前記ポリアミド樹脂（Ａ）の末端基（アミノ基又はカルボキシ基）および／または主鎖アミド基と反応しうる反応性官能基を有する。前記反応性官能基としては、例えば、カルボキシ基、酸無水物基、エポキシ基、オキサゾリン基、アミノ基、イソシアネート基等が挙げられる。これらのうち、前記ポリアミド樹脂（Ａ）との反応性が高いという観点から、酸無水物基が好ましい。
【００２８】
前記反応性官能基の含有量は、熱可塑性エラストマー（Ｃ）中に０．０５〜８質量％であることが好ましく、より好ましくは０．１〜５質量％である。前記反応性官能基を有する熱可塑性エラストマー（Ｃ）の製造方法は特に限定されないが、熱可塑性エラストマーを製造する工程で前記反応性官能基を持つ化合物を反応させる方法、熱可塑性エラストマーのペレットと前記反応性官能基を持つ化合物等を混合し、押出機等で混錬して反応させる方法等が挙げられる。
【００２９】
熱可塑性エラストマー（Ｃ）の配合量は、熱可塑性エラストマー（Ｃ）が前記ポリアミド樹脂（Ａ）のマトリックス中に粒径５μｍ以下のドメインで分散できる量であれば特に限定されないが、通常は、全樹脂成分１００質量％に対して、０．１〜１０質量％であり、好ましくは１〜７質量％である。
【００３０】
酸化防止剤（Ｄ）は、変性ポリオレフィン樹脂（Ｂ）と熱可塑性エラストマー（Ｃ）とが有する前記反応性官能基の失活を抑制する化合物であるであることが好ましい。「反応性官能基の失活を抑制する」とは、「反応性官能基と反応しない」ことを意味する。すなわち、酸化防止剤（Ｄ）は、変性ポリオレフィン樹脂（Ｂ）と熱可塑性エラストマー（Ｃ）が、前記ポリアミド樹脂（Ａ）のマトリックス中に微分散することを阻害しない化合物である。
【００３１】
酸化防止剤（Ｄ）は特に限定されず、例えば、変性ポリオレフィン樹脂（Ｂ）と熱可塑性エラストマー（Ｃ）とが有する前記反応性官能基が酸無水物基である場合、酸無水物基と反応する官能基を持たない、ヒンダードフェノール系酸化防止剤、硫黄系酸化防止剤、リン系酸化防止剤などの有機系酸化防止剤、及び熱安定剤などが挙げられ、好ましくはヒンダードフェノール系酸化防止剤である。これらは１種用いてもよく、２種以上をブレンドして用いてもよい。酸無水物基と反応する官能基としては、例えば、アミノ基や水酸基などが挙げられる。なお、ヒンダードフェノール構造のフェノール性水酸基は、酸無水物基と反応する官能基には該当しない。アミン系酸化防止剤は、前記反応性官能基と反応して失活させるため好ましくない。
【００３２】
酸化防止剤（Ｄ）の配合量は、全樹脂成分１００質量部に対して、０．０１〜１質量部であることが好ましく、より好ましくは０．１〜０．５質量部である。酸化防止剤（Ｄ）の配合量が前記範囲内であれば、ポリアミド樹脂組成物の摺動性と靱性の向上に寄与するだけでなく、ポリアミド樹脂組成物の量に応じた適切な処方量として、経時的な酸化劣化を防止することができる。
【００３３】
離型剤（Ｅ）は、変性ポリオレフィン樹脂（Ｂ）と熱可塑性エラストマー（Ｃ）とが有する前記反応性官能基の失活を抑制する化合物であるであることが好ましい。「反応性官能基の失活を抑制する」とは、「反応性官能基と反応しない」ことを意味する。すなわち、離型剤（Ｅ）は、変性ポリオレフィン樹脂（Ｂ）と熱可塑性エラストマー（Ｃ）が、前記ポリアミド樹脂（Ａ）のマトリックス中に微分散することを阻害しない化合物である。
【００３４】
離型剤（Ｅ）は特に限定されず、例えば、高級脂肪酸エステル系化合物、アマイド系化合物、ポリエチレンワックス、シリコーン、ポリエチレンオキシドなどが挙げられる。これらは１種用いてもよく、２種以上をブレンドして用いてもよい。変性ポリオレフィン樹脂（Ｂ）と熱可塑性エラストマー（Ｃ）とが有する前記反応性官能基が酸無水物基である場合、離型剤（Ｅ）は、高級脂肪酸エステル系化合物であることが好ましい。なお、高級脂肪酸とは、炭素数が１０を超える脂肪酸であり、好ましくは炭素数が１１〜３０の脂肪酸である。金属塩化合物は、前記反応性官能基と反応して失活させるため好ましくない。
【００３５】
離型剤（Ｅ）の配合量は、全樹脂成分１００質量部に対して、０．０５〜１質量部であることが好ましく、より好ましくは０．１〜０．８質量部である。離型剤（Ｅ）の配合量が前記範囲内であれば、ポリアミド樹脂組成物の摺動性と靱性の向上に寄与するだけでなく、適切な離型性が確保できる。
【００３６】
酸化防止剤（Ｄ）と離型剤（Ｅ）は、変性ポリオレフィン樹脂（Ｂ）と熱可塑性エラストマー（Ｃ）が前記ポリアミド樹脂（Ａ）のマトリックス中に微分散することを阻害しない。そのため、変性ポリオレフィン樹脂（Ｂ）と熱可塑性エラストマー（Ｃ）が、前記ポリアミド樹脂（Ａ）と効率的に反応し、前記ポリアミド樹脂（Ａ）のマトリックス中に粒径５μｍ以下のドメインに微分散する。その結果、変性ポリオレフィン樹脂（Ｂ）による摺動性向上効果と、熱可塑性エラストマー（Ｃ）による靱性向上効果が効果的に作用し、本発明の特有な効果が発現すると考えられる。前記粒径は、好ましくは４μｍ以下であり、より好ましくは３．５μｍ以下である。前記粒径の下限値は特に限定されないが、流動性の観点から、好ましくは１μｍ以上であり、より好ましくは２μｍ以上である。
【００３７】
本発明のポリアミド樹脂組成物には、変性ポリオレフィン樹脂（Ｂ）と熱可塑性エラストマー（Ｃ）が前記ポリアミド樹脂（Ａ）のマトリックス中に微分散することを阻害しない範囲であれば、上述した（Ａ）〜（Ｅ）成分の他に、従来のポリアミド樹脂組成物に配合される、耐候性改良剤であるカーボンブラック、銅酸化物、ハロゲン化アルカリ金属、光又は熱安定剤、結晶核剤、滑材、帯電防止剤、顔料、染料、カップリング剤等の添加剤を配合してもよい。さらに、充填材を配合することにより、成形品の強度、剛性を大幅に向上させることができる。充填材としては、例えば、ガラス繊維、炭素繊維、金属繊維、アラミド繊維、アスベスト、チタン酸カリウムウィスカ、ワラストナイト、ガラスフレーク、ガラスビーズ、タルク、マイカ、クレー、炭酸カルシウム、硫酸バリウム、酸化チタン、酸化アルミニウムなどが挙げられる。本発明のポリアミド樹脂組成物は、上述した（Ａ）〜（Ｅ）成分の合計で、７０質量％以上を占めることが好ましく、８０質量％以上を占めることがより好ましく、９０質量％以上を占めることが更に好ましい。
【００３８】
本発明のポリアミド樹脂組成物は、例えば、各成分を単軸押出機、二軸押出機、加圧ニーダー等の混練装置を用いて混練することにより製造される。混練装置は、好ましくは二軸押出機である。一実施様態として、前記（Ａ）〜（Ｅ）成分、及び用途によっては顔料等を混合し、二軸押出機に投入する。二軸押出機で均一に混練することにより摺動性に優れるポリアミド樹脂組成物を製造することができる。二軸押出機の混練温度は、好ましくは２２０〜３００℃であり、混練時間は、好ましくは２〜１５分程度である。
【００３９】
本発明のポリアミド樹脂組成物は、摺動性が求められる電気・電子部品、自動車部品、建築部品、及び工業用部品などの摺動部品の原料として幅広く利用することができる。摺動部品としては、具体的に、ベアリング、ギア、ドアチェッカー、チェーンガイド部品などが挙げられる。
【実施例】
【００４０】
以下、本発明を実施例を用いて具体的に説明するが、本発明はこれらの実施例に限定されるものではない。なお、以下の各例において得られたポリアミド樹脂成形品の各物性は、下記の試験方法に基づいて測定した。【００４１】
実施例及び比較例で使用した原材料は以下のとおりである。  
結晶性ポリアミド樹脂（Ａ）として、（Ａ１）〜（Ａ３）を用いた。
（Ａ１）ポリアミド６６（ＲＶ＝３．４）：ＥＰＲ３４Ｗ（上海神馬塑料科技術有限公司製）、融点２６５℃
（Ａ２）ポリアミド６６（ＲＶ＝２．８）：Ｖｙｄｙｎｅ  ２１ＦＳＲ（Ａｓｃｅｎｄ社製）、融点２６５℃
（Ａ３）ポリアミド６６（ＲＶ＝２．４）：ＥＰＲ２４（上海神馬塑料科技術有限公司製）、融点２６５℃【００４２】
変性ポリオレフィン樹脂（Ｂ）として、（Ｂ１）及び（Ｂ２）を用いた。
（Ｂ１）無水マレイン酸変性ポリエチレン：モディックＤＨ０２００（三菱化学（株）製）
（Ｂ２）未変性ポリエチレン：ハイゼックス  ６２０３Ｂ（プライムポリマー株式会社製）【００４３】
熱可塑性エラストマー（Ｃ）として、（Ｃ１）及び（Ｃ２）を用いた。
（Ｃ１）無水マレイン酸変性ＳＥＢＳ：タフテック  Ｍ−１９４３（旭化成株式会社製）
（Ｃ２）未変性ＳＥＢＳ：タフテック  Ｈ−１２２１（旭化成株式会社製）【００４４】
酸化防止剤（Ｄ）として、（Ｄ１）及び（Ｄ２）を用いた。
（Ｄ１）ヒンダードフェノール系酸化防止剤：トリエチレングリコール−ビス−３−（３−ｔ−ブチル−４−ヒドロキシ−５−メチルフェニル）プロピオネート（ＳＯＮＧＷＯＮ社製、ＳＯＮＧＮＯＸ２４５０）
（Ｄ２）アミン系酸化防止剤：ノンフレックスＤＣＤ（精工化学株式会社製）【００４５】
離型剤（Ｅ）として、（Ｅ１）〜（Ｅ３）を用いた。
（Ｅ１）脂肪族エステル：リコルブ  ＷＥ−４０（クラリアントジャパン株式会社製）
（Ｅ２）ステアリン酸マグネシウム：Ｎ．Ｐ．１５００−Ｓ（淡南化学工業株式会社製）
（Ｅ３）モンタン酸カルシウム：リコモント  Ｃａｖ１０２（クラリアントジャパン株式会社製）【００４６】
［実施例１〜７、比較例１〜８］
評価サンプルの製造は、表１及び表２に示したポリアミド樹脂組成物の配合割合で各原料を計量し、タンブラーで混合した後、二軸押出機に投入した。二軸押出機の設定温度は２５０℃〜３００℃、混錬時間は５〜１０分とした。得られたペレットを用いて、射出成形機で各種の評価サンプルを成形した。射出成形機のシリンダー温度は、２５０℃〜２９０℃、金型温度は８０℃とした。【００４７】
各種の評価、測定方法は以下の通りである。評価、測定結果を表１及び表２に示した。
１．ポリアミド樹脂の相対粘度（９６％硫酸溶液法）
ウベローデ粘度管を用い、２５℃において９６質量％硫酸溶液で、ポリアミド樹脂濃度１ｇ／ｄｌで測定した。【００４８】
２．ポリアミド樹脂の融点
示差走査熱量計（セイコーインスツルメンツ株式会社、ＥＸＳＴＡＲ ６０００）を用いて、昇温速度２０℃／分で測定し、吸熱ピーク温度を求めた。【００４９】
３．引張強度、引張弾性率、引張伸度
ＩＳＯ１７８に準じて測定した。【００５０】
４．耐衝撃性
ＩＳＯ１７９−１に準じて測定した。【００５１】
５．摺動性
スラスト式磨耗試験機を用いて、二硫化モリブデン配合のグリースとケイ砂と火山灰の質量比率が１：１：１となるように混合して作成されたダストを、表面に一様に一定量塗布したポリアミド樹脂平板と、ポリオキシメチレン（ＰＯＭ）製の円筒成形品を接触させて３０分間、負荷荷重３０ｋｇｆ／ｃｍ２、速度４０ｍｍ／ｓｅｃの条件で連続的に摺動させた。その後、磨耗前後の重量差と摩擦試験時の収束した磨耗荷重の値から動摩擦係数を算出した。【００５２】
６．粒径
成形した評価サンプルを切り出し、ガラスナイフを装着したミクロトームを用いて断面を作成した。作成した断面を微分干渉顕微鏡で観察し、写真撮影した。その顕微鏡写真中の変性ポリオレフィン樹脂（Ｂ）及び熱可塑性エラストマー（Ｃ）のドメインにおいて、最も分散径が大きい１０個のドメインを任意で選び、選んだドメインの長径を測定し、その平均値を粒径とした。【００５３】
【表１】
0006872155.tif 000002
【００５４】
【表２】
0006872155.tif 000003
【００５５】
実施例１〜７は、いずれもシャルピー衝撃強度が６ｋＪ／ｍ２以上であり、改質が施されていないポリアミドと比較して靭性が高い組成物が得られている。加えて、引張弾性率や引張伸度を大きく損なっていない。ダストを介する摺動試験後の磨耗量と動摩擦係数においても比較例１〜８と比較して良好な耐磨耗性を有している。比較例１、２は、靭性の不足から摺動時の脆性的な表面破壊を抑制できておらず、磨耗量が大きくなっている。比較例３は、靭性は十分であるものの、ポリオレフィン樹脂の摺動改質効果が働きにくい。比較例４は、未変性の熱可塑性エラストマーで処方されているため微分散のドメインを形成しにくく、優れた物性が発現しにくい粒径となるため適さない。比較例５、６、７は、それぞれアミン系酸化防止剤、脂肪酸金属塩を用いているため、変性ポリオレフィン樹脂又は熱可塑性エラストマーの反応性官能基と反応し、反応性官能基を失活させる作用が生じるために、微分散のドメインを形成できない。比較例８は、未変性のポリオレフィン樹脂で処方されているため、やはり微分散のドメインを形成しにくく、摺動改質効果が表面一様に働かず磨耗量が大きくなっている。【００５６】
図１は、実施例１の断面を微分干渉顕微鏡で観察した画像である。ポリアミド樹脂のマトリックス中にポリオレフィン樹脂および熱可塑性エラストマーが粒径５μｍ以下のドメインで均一に微分散している様子がわかる。一方、図２は、比較例６の断面を微分干渉顕微鏡で観察した画像である。上記２つの改質材がポリアミド樹脂のマトリックス中に不均一に分散しており、微分散のドメインを形成できていない。加えて粗大なドメインで存在しており、磨耗時に応力が集中し、磨耗の起点となる可能性がある。
【産業上の利用可能性】
【００５７】
本発明のポリアミド樹脂組成物は、優れた靭性と摺動特性を併せ持つ成形材料である。特に高い硬度を有する粒子を介する耐摩耗性、摺動安定性に優れることが要求される摺動部品用に好適であり、幅広い分野で使用することができるエンジニアリングプラスチックとして、産業界に大きく寄与すると期待できる。
【要約】
本発明は、成形性及び耐熱安定性に優れるとともに、摺動特性、特に高い硬度を有する粒子（以下、ダストともいう）を介する耐摩耗性、及び摺動安定性に優れることが要求される摺動部品の成形に好適に用いられるポリアミド樹脂組成物を提供することを目的とする。本発明の摺動部品用ポリアミド樹脂組成物は、結晶性ポリアミド樹脂（Ａ）、前記ポリアミド樹脂（Ａ）の末端基および／または主鎖アミド基と反応しうる反応性官能基を有する変性ポリオレフィン樹脂（Ｂ）、前記ポリアミド樹脂（Ａ）の末端基および／または主鎖アミド基と反応しうる反応性官能基を有する熱可塑性エラストマー（Ｃ）、酸化防止剤（Ｄ）、及び離型剤（Ｅ）を含有し、前記変性ポリオレフィン樹脂（Ｂ）と前記熱可塑性エラストマー（Ｃ）は、前記ポリアミド樹脂（Ａ）のマトリックス中に粒径５μｍ以下のドメインで分散している。【図１】
0006872155.tif 000004
【図２】
0006872155.tif 000005